(57)【要約】【課題】アルミニウム又はアルミニウム合金を母材とし、ニッケル層を有し、ニッケル層の表面にスズ層を有するコネクタ端子において、長時間高温環境で使用されても、ニッケル−スズ合金の形成によって最表面の接触抵抗の増大が起きず、高い接続信頼性と耐熱性を有するコネクタ端子を提供すること、及びそのようなコネクタ端子を製造するための材料を提供すること。【解決手段】アルミニウム又はアルミニウム合金よりなる母材の、他の導電部材と電気的に接触する接点部を含む領域の表面を被覆して、ニッケル層が形成され、ニッケル層の表面を被覆して最表面にスズ層が形成され、スズ層が、ニッケル層よりも厚く、ニッケル層全体と合金を形成しても余剰のスズが最表面に残される厚さを有するような材料、またはそれを加熱してスズ−ニッケル合金層を形成した材料を用いてコネクタ端子を形成する。スズ層の厚さはニッケル層の厚さの２〜１０倍の範囲にあるとよい。【選択図】図５
2014031545.tif 000002
【特許請求の範囲】
【請求項１】
アルミニウム又はアルミニウム合金よりなる母材の、他の導電部材と電気的に接触する接点部を含む領域の表面を被覆して、ニッケル層が形成され、前記ニッケル層の表面を被覆して最表面にスズ層が形成され、
前記スズ層が、前記ニッケル層よりも厚く、前記ニッケル層全体と合金を形成しても余剰のスズが最表面に残される厚さを有することを特徴とするコネクタ端子。
【請求項２】
前記スズ層の厚さが前記ニッケル層の厚さの２〜１０倍の範囲にあることを特徴とする請求項１に記載のコネクタ端子。
【請求項３】
前記ニッケル層の厚さが０．１〜０．８μｍの範囲にあり、前記スズ層の厚さが１〜３μｍの範囲にあることを特徴とする請求項１又は２に記載のコネクタ端子。
【請求項４】
前記ニッケル層の厚さが０．１〜０．４μｍの範囲にあることを特徴とする請求項３に記載のコネクタ端子。
【請求項５】
アルミニウム又はアルミニウム合金よりなる母材の表面に、前記母材側からこの順にニッケル層と、前記ニッケル層全体と合金を形成しても余剰のスズが残される厚さを有するスズ層とが積層されたものが加熱されて形成され、
加熱によって形成されるニッケル−スズ合金層と、前記ニッケル−スズ合金層を被覆し最表面に露出するスズ層とを、他の導電部材と電気的に接触する接点部を含む領域の前記母材表面に有することを特徴とするコネクタ端子。
【請求項６】
アルミニウム又はアルミニウム合金よりなる母材の表面の少なくとも一部を被覆してニッケル層が形成され、前記ニッケル層の表面を被覆して最表面にスズ層が形成され、
前記スズ層が、前記ニッケル層よりも厚く、前記ニッケル層全体と合金を形成しても余剰のスズが最表面に残される厚さを有することを特徴とするコネクタ端子用材料。
【請求項７】
前記スズ層の厚さが前記ニッケル層の厚さの２〜１０倍の範囲にあることを特徴とする請求項６に記載のコネクタ端子用材料。
【請求項８】
前記ニッケル層の厚さが０．１〜０．８μｍの範囲にあり、前記スズ層の厚さが１〜３μｍの範囲にあることを特徴とする請求項６又は７に記載のコネクタ端子用材料。
【請求項９】
前記ニッケル層の厚さが０．１〜０．４μｍの範囲にあることを特徴とする請求項８に記載のコネクタ端子用材料。
【請求項１０】
アルミニウム又はアルミニウム合金よりなる母材の表面に、前記母材側からこの順にニッケル層と、前記ニッケル層全体と合金を形成しても余剰のスズが残される厚さを有するスズ層とが積層されたものが加熱されて形成され、
加熱によって形成されるニッケル−スズ合金層と、前記ニッケル−スズ合金層を被覆し最表面に露出するスズ層とを前記母材表面の少なくとも一部に有することを特徴とするコネクタ端子用材料。
【発明の詳細な説明】
【技術分野】
【０００１】
本発明は、コネクタ端子及びそれを形成するための材料に関し、さらに詳しくはアルミニウム又はアルミニウム合金を母材とし、最表面にスズ層が形成されたコネクタ端子及びそれを形成するための材料に関する。
【背景技術】
【０００２】
従来、自動車用配線に使用される電線導体やコネクタ端子の母材としては、銅や銅合金が広く利用されてきた。しかし近年、電線の軽量化による車両の軽量化を目的とし、銅又は銅合金よりなる電線導体の代わりに、アルミニウム又はアルミニウム合金よりなる電線導体が用いられることも増えている。アルミニウム及びアルミニウム合金は、銅及び銅合金に比べ、リサイクルが容易であり、資源量も豊富であるという利点もある。
【０００３】
電線導体とそれに接続されるコネクタ端子が異種金属より形成されると、それらの酸化還元電位の差により、大気中の塩分などの影響で電線導体とコネクタ端子との接続部で腐食が発生するおそれがある。これを回避するため、電線導体としてアルミニウム又はアルミニウム合金からなるものが使用される時に、コネクタ端子にもアルミニウム又はアルミニウム合金からなる母材が使用される場合がある。
【０００４】
母材表面の酸化膜等の絶縁性の被膜が、他の導体との接点部において接触抵抗を上昇させることを避けるため、コネクタ端子の接点部には従来からスズめっきが施されることが一般的である。スズめっき端子においては、最表面に比較的硬い絶縁性の酸化スズ被膜が形成されるが、酸化スズ被膜は弱い力で破壊され、容易に軟らかいスズ層が露出するので、良好な電気的接触が形成される。アルミニウム又はアルミニウム合金を母材とするコネクタ端子においても、スズ層が最表面に形成されることが、電気的接触特性の向上のために有効である。
【０００５】
しかし、アルミニウムとスズは合金を形成しないため、アルミニウム又はアルミニウム合金よりなる端子母材の表面にスズ層を直接形成した場合には、スズ層の母材表面に対する密着性が低くなってしまい、界面において強度不足や剥離が生じるおそれがある。そこで、アルミニウムとスズの双方と合金化し、双方に対して高い密着性を示すニッケルよりなる下地層を母材とスズ層の間に形成することが考えられる。すると、ニッケル下地層を介して、スズ層と母材との間の密着性が高められる。
【０００６】
ところで、銅又は銅合金を母材とするめっき積層構造の一部として、ニッケル層は従来から使用されている。例えば、銅又は銅合金よりなる母材表面にニッケル層、銅−スズ合金層、スズ層がこの順に積層された構造が特許文献１〜３に開示されている。ここで、ニッケル層は、母材の銅原子の最表面への拡散の防止や、亜硫酸ガスによる母材の腐食の防止などの役割を担っている。
【先行技術文献】
【特許文献】
【０００７】
【特許文献１】特開２００４−６８０２６号公報
【特許文献２】特開２００６−１１８０５４号公報
【特許文献３】特開２００７−２３４１号公報
【発明の概要】
【発明が解決しようとする課題】
【０００８】
ニッケルとスズは相互の間で合金を形成しやすい性質を有する。よって、端子母材表面にスズ層の下地としてニッケル層が形成されていると、高温環境での使用や通電による発熱等に伴い、スズとニッケルの合金化が進行し、最表面にニッケル−スズ合金が形成される場合がある。ニッケル−スズ合金は高い接触抵抗値を有するので、これが端子接点部の最表面に形成されると、端子の接続信頼性が低下してしまう。自動車用のコネクタ端子の場合、高温環境で使用されることも多く、また長期にわたる接続信頼性が要求されるので、このような問題は深刻である。しかしながら、アルミニウム又はアルミニウム合金を母材とするコネクタ端子が広く普及していないこともあり、コネクタ端子の母材がアルミニウム又はアルミニウム合金である場合に、スズ層と母材との間に十分な密着性を確保しつつ、このようなスズと下地金属との間の合金形成による影響を回避する方法は、従来検討されていなかった。
【０００９】
本発明が解決しようとする課題は、アルミニウム又はアルミニウム合金を母材とし、ニッケル層を有し、ニッケル層の表面にスズ層を有するコネクタ端子において、長時間高温環境で使用されても、ニッケル−スズ合金の形成によって最表面の接触抵抗の増大が起きず、高い接続信頼性と耐熱性を有するコネクタ端子を提供すること、及びそのようなコネクタ端子を製造するための材料を提供することにある。
【課題を解決するための手段】
【００１０】
上記課題を解決するために、本発明にかかる第一のコネクタ端子は、アルミニウム又はアルミニウム合金よりなる母材の、他の導電部材と電気的に接触する接点部を含む領域の表面を被覆して、ニッケル層が形成され、前記ニッケル層の表面を被覆して最表面にスズ層が形成され、前記スズ層が、前記ニッケル層よりも厚く、前記ニッケル層全体と合金を形成しても余剰のスズが最表面に残される厚さを有することを要旨とする。
【００１１】
ここで、前記スズ層の厚さが前記ニッケル層の厚さの２〜１０倍の範囲にあることが好適である。
【００１２】
また、前記ニッケル層の厚さが０．１〜０．８μｍの範囲にあり、前記スズ層の厚さが１〜３μｍの範囲にあるとよい。
【００１３】
さらに、前記ニッケル層の厚さが０．１〜０．４μｍの範囲にあるとよい。
【００１４】
本発明にかかる第二のコネクタ端子は、アルミニウム又はアルミニウム合金よりなる母材の表面に、前記母材側からこの順にニッケル層と、前記ニッケル層全体と合金を形成しても余剰のスズが残される厚さを有するスズ層とが積層されたものが加熱されて形成され、加熱によって形成されるニッケル−スズ合金層と、前記ニッケル−スズ合金層を被覆し最表面に露出するスズ層とを、他の導電部材と電気的に接触する接点部を含む領域の前記母材表面に有することを要旨とする。
【００１５】
本発明にかかる第一のコネクタ端子用材料は、アルミニウム又はアルミニウム合金よりなる母材の表面の少なくとも一部を被覆してニッケル層が形成され、前記ニッケル層の表面を被覆して最表面にスズ層が形成され、前記スズ層が、前記ニッケル層よりも厚く、前記ニッケル層全体と合金を形成しても余剰のスズが最表面に残される厚さを有することを要旨とする。
【００１６】
本発明にかかる第二のコネクタ端子用材料は、アルミニウム又はアルミニウム合金よりなる母材の表面に、前記母材側からこの順にニッケル層と、前記ニッケル層全体と合金を形成しても余剰のスズが残される厚さを有するスズ層とが積層されたものが加熱されて形成され、加熱によって形成されるニッケル−スズ合金層と、前記ニッケル−スズ合金層を被覆し最表面に露出するスズ層とを前記母材表面の少なくとも一部に有することを要旨とする。
【発明の効果】
【００１７】
上記発明にかかる第一のコネクタ端子によると、アルミニウム又はアルミニウム合金よりなる母材とスズ層との間にニッケル層が形成されているので、ニッケルとアルミニウム及びスズとの間の合金形成により、母材とスズ層との間の密着性が高められている。かつ、スズ層がニッケル層よりも厚く、スズ層がニッケル層全体と合金を形成しても余剰のスズが最表面に残される厚さを有すること及びアルミニウム又はアルミニウム合金はスズとの間に合金層を形成しないことにより、長時間高温環境で使用することにより、ニッケルがスズ層中に拡散し、ニッケル−スズ合金が形成されたとしても、接点部の最表面は常に純スズ層に被覆されていることになる。これにより、高温環境での使用を経ても、最表面のスズ層の効果によって、接触抵抗が低減された状態が維持される。つまり、高い接続信頼性と耐熱性が達成される。
【００１８】
ここで、スズ層の厚さがニッケル層の厚さの２〜１０倍の範囲にあると、ニッケル−スズ合金が形成された場合にも、確実に最表面をスズ層が被覆する状態が保たれ、高い接続信頼性を有する状態が維持される。
【００１９】
また、スズ層の厚さが１〜３μｍの範囲にあることで、十分に最表面における接続信頼性向上の効果が発揮されるとともに、めっき法等の手法でによって簡便に形成できる。このスズ層の厚さに対して、ニッケル層の厚さが０．１〜０．８μｍの範囲にあれば、スズ層と母材表面の密着性向上の効果を十分に発揮しつつ、合金形成を経ても最表面にスズ層が残される上記条件を満足することができる。また、ニッケル層が過度の厚さを有さないことで、ニッケル層の硬さによる加工性の低下が回避される。
【００２０】
さらに、ニッケル層の厚さが０．１〜０．４μｍの範囲にあると、ニッケル−スズ合金形成後に最表面にスズ層が十分な厚みで残され、接続信頼性と耐熱性がさらに効果的に発揮される。加工性の低下も一層抑制される。
【００２１】
本発明にかかる第二のコネクタ端子によると、接点部において、ニッケル−スズ合金層の表面がスズによって被覆されているので、低い接触抵抗を有し、高い接続信頼性が達成される。また、ニッケル−スズ合金の形成がさらに進行することがなく、かつ、アルミニウム及びアルミニウム合金はスズと合金を形成しないので、高温環境で使用し続けても、最表面をスズ層が被覆している状態が維持され続け、高い耐熱性と接続信頼性が得られる。さらに、ニッケル層とスズ層をこの順に積層し、加熱することで形成されるので、簡便に製造することができる。
【００２２】
本発明にかかる第一のコネクタ端子用材料によると、ニッケル層とスズ層が積層された箇所に接点部が形成されるようにコネクタ端子を製造すれば、コネクタ端子を長時間高温で使用し、ニッケル−スズ合金の形成が進行したとしても、接点部の最表面には純スズ層が残されるので、高い接続信頼性と耐熱性が得られる。
【００２３】
本発明にかかる第二のコネクタ端子用材料によると、ニッケル−スズ合金層とスズ層が積層された箇所に接点部が形成されるようにコネクタ端子を製造すれば、コネクタ端子を高温で使用し続けても、それ以上に合金化が進行してスズ層が消費されることがなく、接点部の最表面を純スズ層が被覆する状態が維持されるので、高い接続信頼性と耐熱性が得られる。
【図面の簡単な説明】
【００２４】
【図１】本発明にかかるコネクタ端子用材料における積層構造の一例を示す断面図であり、（ａ）が母材表面にニッケル層とスズ層が形成された状態を示し、（ｂ）が（ａ）を加熱してニッケル−スズ合金層が形成された状態を示している。
【図２】本発明にかかるコネクタ端子の構造の一例を示す斜視図である。
【図３】アルミニウム合金母材表面にニッケル層とスズ層を積層した試料片のテープ剥離試験の結果を示す写真であり、ニッケル層の厚みが、（ａ）は０μｍ（ニッケルなし）、（ｂ）は０．１μｍ、（ｃ）は０．３μｍ、（ｄ）は０．５μｍ、（ｅ）は０．８μｍである。
【図４】上記試料片の走査電子顕微鏡（ＳＥＭ）像であり、（ａ）〜（ｅ）は表面像、（ｆ）〜（ｊ）は断面像である。ニッケル層の厚みが、（ａ）、（ｆ）は０μｍ（ニッケルなし）、（ｂ）、（ｇ）は０．１μｍ、（ｃ）、（ｈ）は０．３μｍ、（ｄ）、（ｉ）は０．５μｍ、（ｅ）、（ｊ）は０．８μｍである。
【図５】上記試料片の断面ＳＥＭ像であり、（ａ）〜（ｅ）は初期状態、（ｆ）〜（ｊ）は１２０℃で１２０時間放置した後の状態を示している。ニッケル層の厚みが、（ａ）、（ｆ）は０μｍ（ニッケルなし）、（ｂ）、（ｇ）は０．１μｍ、（ｃ）、（ｈ）は０．３μｍ、（ｄ）、（ｉ）は０．５μｍ、（ｅ）、（ｊ）は０．８μｍである。
【図６】アルミニウム合金母材表面に種々の厚さを有するニッケル層とスズ層を積層した試料片と、銅合金母材表面にスズ層を形成した試料片について、初期状態と１２０℃で１２０時間放置した後の状態における接触荷重５Ｎで測定した接触抵抗を示す図である。
【発明を実施するための形態】
【００２５】
以下に、本発明の実施形態について、図面を用いて詳細に説明する。
【００２６】
本発明にかかる第一のコネクタ端子用材料１０は、少なくともコネクタ端子の接点部となる箇所、つまり他の導電部材と電気的に接触する箇所に、図１（ａ）に示す積層構造１０ａを有する。つまり、アルミニウム又はアルミニウム合金よりなる母材１の表面に、ニッケル層２が形成され、ニッケル層２の表面にさらにスズ層３が形成されている。スズ層３は、ニッケル層２よりも厚い。さらに、スズとニッケルは、ほぼ１：１の体積比で合金（金属間化合物）を形成するが、スズ層３がニッケル層２よりも厚いことにより、ニッケル層２を構成するニッケル原子の全量がスズ層３を構成するスズ原子と合金を形成したとしても、最表面に純スズ層３が残されるように、ニッケル層２及びスズ層３の厚さが選択されている。
【００２７】
母材１は、コネクタ端子の基材となるものであり、アルミニウム又はアルミニウム合金から形成されている。そのため、コネクタ端子をアルミニウム又はアルミニウム合金よりなる電線導体に接続した際にも、それらの界面で腐食が発生しにくい。
【００２８】
スズ層３は、接点部において、別の導電部材との間に良好な電気的接触を確保する役割を果たす。スズ層３の最表面には比較的硬いスズ酸化膜が形成されるが、荷重を印加することで容易に破壊され、軟らかい金属スズが露出して別の導電部材と密着する。これによって、接点部の表面における接触抵抗値が低減され、コネクタ端子の接続信頼性が高められる。
【００２９】
ニッケル層２は、母材１とスズ層３の間の密着性を高める役割を果たす。ニッケルはアルミニウムとスズの双方と合金を形成しうるため、双方に対して高い密着性を有する。これにより、ニッケル層２は、スズ層３の母材１に対する密着性を高める。
【００３０】
ニッケル原子は、加熱を受けるとスズ層中に拡散しやすく、スズ原子との間に合金を形成しやすい。つまり、ニッケルとスズの積層構造を加熱すると、ニッケル層中のニッケル原子とスズ層中のスズ原子を原料として、ニッケル層とスズ層の界面からニッケル−スズ合金層が形成される。もし、ニッケル−スズ合金が端子最表面に露出されると、最表面の接触抵抗が初期状態の値から増大する。すると、初期状態においてスズ層３が最表面に露出して接点部における接続信頼性を向上させていた効果が失われ、接続信頼性が低下してしまう。
【００３１】
しかし、本発明にかかる第一のコネクタ端子用材料１０においては、加熱環境下に晒されて、ニッケル−スズ合金が形成された場合にも、図１（ｂ）に示すように、余剰のスズがスズ層３として、ニッケル−スズ合金層５の表面を被覆して、最表面に残される。換言すると、もとのスズ層３の全てが合金形成に消費されることはなく、最表面は純スズよりなるスズ層３で被覆された状態に維持される。更に、アルミニウム又はアルミニウム合金はスズと合金層を形成しない為、スズがアルミニウムとの合金形成で消費されることはない。コネクタ端子が長時間高温環境に晒されたとしても、最表面にニッケル−スズ合金層５が露出せず、最表面を被覆する純スズ層３の効果により、表面の接触抵抗が低い値に維持され、高い接続信頼性を示す状態が保たれる。つまり、高い耐熱性が発揮される。
【００３２】
本発明の第一のコネクタ端子用材料１０においては、スズ層３が、ニッケル層２全体とニッケル−スズ合金を形成したとしても余剰の純スズ層３が残されるだけの厚さを有しているので、加熱環境での放置が長時間に及び、ニッケル層２全体がニッケル−スズ合金層５の形成に費やされてしまったとしても、最表面には必ずスズ層３が残される。ニッケル−スズ合金の形成は、ニッケル層２とスズ層３の界面から徐々に進行するので、合金化に費やされなかったスズが残される場所は、ニッケル層２との界面から最も離れた場所、つまり最表面である。なお、局所的にニッケル−スズ合金が最表面に露出される箇所が存在したとしても、その面積に対して、純スズ層３が露出している面積が十分に大きければ、加熱環境での放置を経ても実用上要求される水準の接続信頼性を維持することができる。
【００３３】
また、一旦ニッケル−スズ合金層５が形成されると、そのニッケル−スズ合金が残されたスズ層３中を拡散して最表面に達するようなことはない。さらに、アルミニウムはスズとの間に合金を形成しないので、長時間加熱環境中で放置しても、母材中のアルミニウムがニッケル−スズ合金層５を通過して最表面のスズ層３に達し、スズとの間に合金を形成するようなことは起こらない。
【００３４】
なお、上記のように、ニッケル層２は、アルミニウム又はアルミニウム合金よりなる母材１とスズ層３の双方と合金を形成し、それによってスズ層３の母材１への密着性を高めるものであるが、ニッケル−スズ合金の形成に比べて、アルミニウム−ニッケル合金の形成は非常に遅い。よって、高温環境下で放置された際に、ニッケル層２と母材１との間の合金形成は無視することができ、ニッケル層２を構成するニッケル原子の合金化の全てが、スズ層３を構成するスズとの間において起こると近似することができる。ニッケル−スズ合金層５形成後に最表面に純スズ層３を残存させることを目的として定めた上記のスズ層３とニッケル層２の厚さの関係は、この近似に基づくものである。
【００３５】
スズとニッケルは、化学量論的には約１：１の体積比で合金を形成するが、ニッケル層２とスズ層３の界面から合金化が進行する際、面内の厚さが均一な合金層が層状に成長していくのではなく、ニッケル−スズ合金層５が厚い部分や薄い部分を含んで空間的に不均一に成長する傾向がある。ニッケル−スズ合金層５が厚く形成される箇所においても、最表面に十分な厚さの純スズ層３が残されるように、スズ層３の厚さはニッケル層２の厚さの２倍以上であることが好ましい。合金形成後に十分な厚さの純スズ層を残すという観点からは、スズ層３の厚さの上限は特に定められないが、端子母材表面に形成されるニッケル層及びスズ層としての現実的な厚さの範囲を勘案すると、ニッケル層２の厚さの１０倍以下とすることが好ましい。
【００３６】
スズ層３の厚さは、端子接点部における接続信頼性向上の効果を十分に発揮するために、１μｍ以上であることが望ましい。一方、端子母材表面にスズ層を形成する方法としては、めっき法が最も一般的であるが、めっき法によって実際的に形成可能なスズ層の厚さは３μｍ程度である。また、スズ層３が厚すぎると、スズの軟らかさに起因して、表面の摩擦力が大きくなり、コネクタ端子の挿入力が大きくなってしまう可能性がある。これらより、スズ層３の厚さの好ましい範囲は１〜３μｍである。
【００３７】
スズ層３がこのような範囲の厚さを有する場合に、ニッケル層２の厚さは０．１〜０．８μｍの範囲にあればよい。すると、加熱環境での使用によってニッケル−スズ合金層５が形成されても、実用上要求される接続信頼性を発揮するのに十分な量の純スズが最表面に残される。
【００３８】
また、ニッケル層２が０．１μｍ以上の厚さを有することで、スズ層３と母材１の間に十分に高い密着性を提供することができる。一方、ニッケルは硬い金属であるが、ニッケル層２の厚さが０．８μｍ以下とされることで、コネクタ端子用材料１０の加工性の低下も抑制される。ニッケル層２の厚さは、０．１〜０．４μｍの範囲にあればより好ましい。なお、コネクタ端子用材料の加工性の低下が問題になるのは、曲げ加工が施される場合であり、打ち抜き加工のみでコネクタ端子が形成される場合には、ニッケル層の厚さが０．８μｍを超えても、加工性の点では問題とならない。
【００３９】
ニッケル層２及びスズ層３は、所定の厚さを有する層を形成できるのであれば、どのような方法で形成されても構わない。これらの層を形成する方法として、めっき法やクラッド法を例示することができる。簡便性などの点において、電解めっき法が優れている。ただし、アルミニウム又はアルミニウム合金は、低い酸化還元電位を有するうえ、表面が化学的、物理的に安定な厚い絶縁性の酸化物膜に覆われているため、表面に電場が形成されず、電解めっきによってニッケル層２及びスズ層３を直接形成することは困難である。そこで、母材１の表面に、あらかじめ無電解めっき（化学めっき）によって薄い亜鉛層を形成しておけば（ジンケート処理）、その表面に電解めっきによってニッケル層２及びスズ層３を形成することが可能となる。形成する亜鉛層の厚さとしては、０．０１〜０．１μｍの範囲にあることが好ましい。なお、亜鉛層の表面にニッケル層２を電解めっきによって形成すると、亜鉛の大部分はニッケルに置換され、最終的なコネクタ端子材料１０において、母材１とニッケル層２の界面に亜鉛はごく少量しか残存しない。
【００４０】
クラッド法を使用する場合には、母材１の表面に電場を形成する必要がないので、ジンケート処理は必要がなく、アルミニウム材又はアルミニウム合金材とニッケル材、スズ材をこの順に積層し、圧延等の工程によって、これらを接合すればよい。めっき法の場合は、ニッケル層２を形成する工程の後にスズ層３を形成する工程を実行しなければならないのに対し、クラッド法においては、ニッケル層２とスズ層３を同一の工程で同時に形成することができるので、製造工程が簡略化され、低コスト化できるという点において、クラッド法が優れている。
【００４１】
本発明にかかる第二のコネクタ端子用材料１１は図１（ｂ）に示される構成を有する。本コネクタ端子用材料１１は、アルミニウム又はアルミニウム合金よりなる母材１の表面の少なくともコネクタ端子の接点部となる箇所に、ニッケル−スズ合金層５とその表面を被覆するスズ層３よりなる積層構造１１ａが形成されている。
【００４２】
第二のコネクタ端子用材料１１は、少なくともコネクタ端子の接点部となる箇所に第一のコネクタ端子用材料１０における積層構造１０ａと同様の構成、つまり母材１の表面にニッケル層２とスズ層３がこの順に積層された構造を作成し、これを加熱してニッケル−スズ合金層５を形成することによって製造される。加熱前の積層構造において、スズ層３がニッケル層２よりも厚く、ニッケル層２全体と合金を形成しても余剰の純スズが残されるだけの厚さを有するので、ニッケル層２全体を消費してニッケル−スズ合金層５が形成されても、ニッケル−スズ合金層５を被覆して、最表面に純スズ層３が残される。
【００４３】
最表面に純スズ層３が形成されていることにより、コネクタ端子用材料１１を用いてコネクタ端子を形成すれば、最表面において低い接触抵抗が得られ、高い接続信頼性が達成される。また、高温環境での使用や通電による発熱を経ても、それ以上にニッケル−スズ合金層５が成長したり、ニッケル−スズ合金が最表面に露出したりすることがなく、スズ層３が最表面を被覆する状態が維持され、高い接続信頼性が保たれる。つまり、高い耐熱性を有する。コネクタ端子用材料１１においては、ニッケル−スズ合金層５と母材１の界面に合金化していないニッケル層が残っていてもよいが、この場合にも、加熱を経た際に、残っているニッケルがニッケル−スズ合金層５を通ってスズ層に拡散し、さらにニッケル−スズ合金が形成されても、最表面に純スズ層が残るようにニッケル層とスズ層の厚みを調整しておけば問題ない。
【００４４】
本発明にかかる第一のコネクタ端子及び第二のコネクタ端子は、アルミニウム又はアルミニウム合金を母材とし、接点部にそれぞれ上記コネクタ端子用材料１０にかかる積層構造１０ａ及び上記コネクタ端子用材料１１にかかる積層構造１１ａを有していれば、どのような形状を有していてもよい。図２に、一例として、公知のメス型コネクタ端子と同様の形状を有するメス型コネクタ端子２０の構成を示す。
【００４５】
メス型コネクタ端子２０は、公知のメス型コネクタ端子と同様の形状を有する。すなわち、メス型コネクタ端子２０の挟圧部２３は、前方が開口した四角筒状に形成され、挟圧部２３内に相手方接続部材であるオス型端子２９が挿入される。挟圧部２３の底面の内側には、内側後方へ折り返された形状の弾性接触片２１が形成されている。弾性接触片２１は挟圧部２３内部側へ膨出したエンボス部２１ａにおいてオス型端子２９と接触し、オス型端子２９に上向きの力を加える。弾性接触片２１と相対する挟圧部２３の天井部の表面が内部対向接触面２２とされ、オス型端子２９が弾性接触片２１によって内部対向接触面２２に押し付けられることにより、オス型端子２９が挟圧部２３内において挟圧保持される。
【００４６】
コネクタ端子２０を形成する母材１のうち、弾性接触片２１と内部対向接触面２２の挟圧部２３の内側に露出される表面に、積層構造１０ａ又は積層構造１１ａが形成されている。これにより、弾性接触片２１及び内部対向接触面２２と、オス型端子２９との接点部において、高い接続信頼性と耐熱性が実現されている。ここで、積層構造１０ａ、１１ａは、弾性接触片２１の表面全体に形成されていなくても、弾性接触片２１のうち、エンボス部２１ａにのみ形成されていれば十分である。逆に、さらに広い領域にわたって積層構造１０ａ、１１ａが形成されていてもよく、コネクタ端子２０を構成する母材１の表面全体を被覆していてもよい。また、オス型端子２９もアルミニウム又はアルミニウム合金を母材として形成されるものである場合にも、少なくともメス型端子と接触する部分の表面に積層構造１０ａ、１１ａが形成されていれば、両端子の接点部において、高い接続信頼性が得られる。
【００４７】
メス型コネクタ端子２０のようなコネクタ端子は、例えば、板状のコネクタ端子用材料１０、１１から端子の展開形状を打ち抜き、打ち抜いた展開形状の所定箇所に折り曲げ加工を施す等の工程を経て、端子形状を完成させることにより、形成することができる。本発明にかかる第二のコネクタ端子は、第一のコネクタ端子用材料１０と同様の積層構造１０ａを形成した後に独立した加熱工程を経て製造された板状の第二のコネクタ端子用材料１１を加工して製造してもよいし、あるいは、第一のコネクタ端子用材料１０から第一のコネクタ端子を形成した後、独立した加熱工程、または高温環境での使用や通電による加熱の過程を経て得ることもできる。
【実施例】
【００４８】
以下、実施例を用いて本発明を詳細に説明する。
【００４９】
［実施例］
清浄な３０００系アルミニウム合金基板をジンケート処理し、その上に、電解めっきにより、ニッケル層を０．１μｍ、０．３μｍ、０．５μｍ、０．８μｍの４通りの厚さで形成した。さらにその上に、電解めっきにより、厚さ約１μｍのスズ層を形成し、ニッケル層の厚さが異なる４通りの実施例にかかる試料片を作成した。
【００５０】
［比較例１］
ジンケート処理した３０００系アルミニウム合金基板の上に、ニッケル層を形成せず、直接厚さ約１μｍのスズ層を電解めっきによって形成し、比較例１にかかる試料片を作成した。
【００５１】
［比較例２］
清浄な銅合金基板の表面に、電解めっき法によって、厚さ約１μｍのスズ層を形成し、比較例２にかかる試料片を作成した。
【００５２】
［試験方法］
（テープ剥離試験）
めっき層と母材との間の密着性を評価するため、テープ剥離試験を行った。つまり、各実施例及び比較例１の試料片の表面に、それぞれ粘着テープを貼り付けた。そして、粘着テープを試料片の表面から剥がし、めっき層がテープによって剥離されたかどうかを目視で確認した。
【００５３】
（ＳＥＭによる観察）
各実施例及び比較例１の試料片について、表面及び断面の走査電子顕微鏡（ＳＥＭ）観察を行った。そして、層界面の密着性に注目して構造の評価を行った。
【００５４】
さらに、それぞれの試料片を１２０℃で１２０時間放置した後（以後この条件を「高温放置」と称する場合がある）、再び断面のＳＥＭ観察を行った。これにより、高温放置による層構造の変化を評価した。
【００５５】
（接触抵抗の評価）
各実施例及び比較例１、２にかかる試料片について、接触抵抗を四端子法によって測定した。まず、各試料片を用いて、平板状部材と、曲率半径３ｍｍのエンボス状の接点部を形成した部材よりなるモデル接点部を作製した。平板状部材を水平に保持し、鉛直方向からエンボス状接点部の頂部を接触させ、水平方向に摺動させることなく、鉛直方向から接触荷重を印加した。この際、０〜４０Ｎの荷重を増加させる方向及び減少させる方向に往復で印加した。また、接触抵抗測定における開放電圧は２０ｍＶ、通電電流は１０ｍＡとした。
【００５６】
各試料片を１２０℃で１２０時間放置（高温放置）し、室温に放冷後に、同様に接触抵抗を測定した。そして、高温放置前後の各試料片について、荷重を増加させる方向で５Ｎの荷重を印加した際に計測された接触抵抗値を比較し、高温放置による接触抵抗値の変化を評価した。
【００５７】
［試験結果及び考察］
（テープ剥離試験）
図３に、各試料片について、テープを剥がした状態の写真を示す。（ａ）のニッケル層を有さない比較例１の場合においては、試料片上のスズ層が部分的に剥離され、テープの粘着面に付着している。一方、ニッケル層を有する各実施例にかかる試料片については、ニッケル層の厚さによらずスズ層及びニッケル層の剥離は起こっていない。
【００５８】
つまり、ニッケル層を有さず、スズ層がアルミニウム合金母材上に直接形成されている場合には、スズ層の母材に対する密着性が弱く、スズ層が容易に剥離されてしまうのに対し、ニッケル層が存在することで、スズ層とアルミニウム合金母材との間の密着性が高まり、界面の強度が増大している。
【００５９】
（ＳＥＭによる観察）
図４に、各試料片の表面及び断面のＳＥＭ像を示す。まず、（ｆ）のニッケル層が存在しない場合の断面像を見る。画像下部の暗い部分がアルミニウム合金母材であり、その上の明るい層がスズ層である。アルミニウム合金母材とスズ層の間の界面には、矢印で示したひときわ暗く観察される空洞（ボイド）や、明るく観察される粒状の析出物のような多数の微構造が観察される。このことは、スズ層が母材表面に強く密着していないことを示している。アルミニウム合金／スズ界面の密着性が低いことに対応して、（ａ）の表面像において、凹凸構造が観察されている。特に画像中央部には、深い欠陥構造が見られる。このようなアルミニウム合金／スズ界面での微視的な密着性の低さが、テープ剥離試験で観察された（図３（ａ））スズ層の剥離のしやすさの原因となっている。この密着性の低さは、スズとアルミニウムが合金を形成しないことによるものである。
【００６０】
図４（ｇ）〜（ｊ）のニッケル層を有する場合の断面像においては、暗く観察される母材と明るく観察されるスズ層との間に、両者の中間の明るさでニッケル層が観察されている。いずれの画像においても、母材とニッケル層の間の界面及びニッケル層とスズ層の間の界面に、（ｆ）でアルミニウム合金／スズ界面に見られたようなボイドや粒状析出物は観察されていない。このことは、ニッケル層がアルミニウム合金母材とスズ層の双方に強く密着していることを示している。
【００６１】
図４（ｂ）〜（ｅ）の表面像においては、（ａ）の像に見られた大きな欠陥構造のようなものは観察されず、均一な表面が形成されている。また、（ｂ）〜（ｅ）においてはニッケル層が厚くなるほど、小さなスズ粒子が緻密に配置された表面が形成されるようになり、表面の均一性が向上している。つまり、密着性の高い層界面が形成されることにより、最表面が均一になっている。
【００６２】
以上において観察されたようなニッケル層と母材及びスズ層との密着性は、ニッケルがアルミニウムとスズの双方と合金を形成していることに起因するものである。この密着性は、テープ剥離試験においてスズ層及びニッケル層の剥離が観測されなかったことと対応している。
【００６３】
次に、図５に各試料片について、高温放置前後の断面像を示す。図５（ａ）〜（ｅ）の高温放置前の断面像は、図４（ｆ）〜（ｊ）のものと同一である。
【００６４】
まず、図５（ｆ）のニッケル層を有さない場合について見ると、高温放置によって、スズ層内部に厚さ方向に走る複数の亀裂が発生している。また、スズ層とアルミニウム合金母材の間の界面ほぼ全域にわたり、ひときわ暗い部分つまりボイドが生じている。これらより、高温放置によって、スズ層のアルミニウム合金母材に対する密着性が一層悪化していることが分かる。初期状態においてもアルミニウム合金母材にあまり密着していなかったスズ層が、高温放置による膨張などによって、さらにアルミニウム合金母材との密着性を失ったものと考えられる。
【００６５】
一方、図５（ｇ）〜（ｊ）のニッケル層を有する場合には、高温放置によって、ニッケル層とスズ層の間に、両層の中間の明るさを有する構造が観察されるようになっている。これは、高温放置によって形成されたニッケル−スズ合金に対応するものである。このニッケル−スズ合金の表面には、合金形成に消費されなかったスズが残っている。また、合金形成に伴い、ニッケル層は消失するか、初期状態よりも厚さが減少している。
【００６６】
合金形成は、ニッケル／スズ界面から平坦な層状の構造をとりながら進行しているのではなく、不均一に進行し、各画像中にニッケル−スズ合金層が厚い部分と薄い部分がドメイン状に混在している。これは、ニッケル層からスズ層へのニッケル原子の拡散が面内で均一に起こらないことによるものである。
【００６７】
このように、ニッケル−スズ合金の厚さには空間的な分布が存在するが、各断面像において、最表面の大部分にはニッケル−スズ合金よりも明るく観察されるスズ層が残存している。
【００６８】
さらに、ニッケル層を有する場合に、高温放置を経た後も、アルミニウム合金母材、ニッケル層、ニッケル−スズ合金層、スズ層の各層の内部に、図５（ｆ）でスズ層に見られたような亀裂が形成されることはない。また、各層の界面にボイドが発生することもない。つまり、初期状態において、アルミニウム合金／ニッケル界面及びニッケル／スズ界面に高い密着性が付与されていたが、高温放置を経た後も、各層の間に高い密着性が保たれている。
【００６９】
（接触抵抗の評価）
図６に、各実施例と比較例１にかかる試料片について初期と高温放置後に測定した荷重５Ｎにおける接触抵抗値を、ニッケルの膜厚に対して示す。ニッケルの膜厚ごとのプロット点は、５つの同様に作成した試料片に対する測定の平均値であり、エラーバーはそれら５つの試料片についての測定値の分布範囲を示している。なお、データ点の重なりを解消し、見やすくするため、高温放置後の各データ点は、実際のニッケルの膜厚に０．０２μｍを加えて表示してある。
【００７０】
図には同時に、比較例２にかかる銅合金表面にスズめっき層を有する試料片についての結果を併せて示してある。スズめっきを施した銅合金は、コネクタ端子の材料として汎用されているものであり、この試料における接触抵抗値及び高温放置によるその上昇量は、コネクタ端子用材料の接触抵抗値を評価するのに、基準となるものだからである。この試料片は、初期状態においては平均で１．７０ｍΩ、最大で２．１８ｍΩの接触抵抗値を示している。これを高温放置すると、接触抵抗値は平均で１．７９ｍΩ、最大で２．５２ｍΩに上昇している。高温放置によって接触抵抗が上昇するのは、スズめっきに比べ圧倒的な量のある銅合金母材から潤沢な量の銅原子がめっき中に拡散し、高い接触抵抗を有する銅−スズ合金が形成され、最表面に露出されるとともに、表面の酸化が進むからであると考えられる。
【００７１】
図６によると、スズ層を有するアルミニウム合金試料片がニッケルめっき層を有さない場合（ニッケル膜厚：０μｍ）には、初期状態において、平均で０．６５ｍΩと、スズめっきされた銅合金の場合の約１／３の接触抵抗値を有している。しかしながら、高温放置を経ると、接触抵抗値は初期状態の約４倍にまで増大し、スズめっきされた銅合金の場合よりも大きな値となっている。初期状態においては、テープ剥離試験及びＳＥＭ観察で明らかになったように、アルミニウム合金／スズ界面の密着性に劣るものの、接触抵抗の増大に寄与するような合金形成が界面において起こらないため、低い接触抵抗が得られていると考えられる。しかし、高温に放置することで、図５（ｆ）で見られたように亀裂やボイドが発生して界面の密着性が一層悪化し、接触抵抗が増大されているものと考えられる。
【００７２】
ニッケル層が形成されている場合にも、その膜厚によらず、ニッケル層が形成されていない場合と同程度の接触抵抗値、つまり銅合金表面にスズ層が形成されている場合の１／３程度の低い接触抵抗値を有する。図６に示すように、ニッケル層を有する試料片が高温放置を経ても、ニッケル層を有さない場合とは異なり、その接触抵抗値はほとんど変化せず、スズめっきされた銅合金の場合の約１／３の接触抵抗値を保持し続けている。つまり、アルミニウム合金の表面にニッケル層とスズ層が積層された実施例の試料片においては、スズめっきされた銅合金よりも低い接触抵抗値と耐熱性を有し、さらにニッケル層が存在しない場合よりも高い耐熱性を有することが分かる。
【００７３】
このように、実施例にかかる試料片が初期状態において低い接触抵抗値を有するのは、テープ剥離試験及びＳＥＭ観察で明らかになったように、初期状態において最表面に低い接触抵抗を与える純スズ層が形成されており、さらにニッケル層の存在により、スズ層とアルミニウム合金母材との間の密着性が高められているからである。そして、高い耐熱性を有し、高温放置を経てもその低い接触抵抗値を有する状態が維持されるのは、高温放置を経てニッケル−スズ合金が形成されても、最表面は純スズ層に覆われた状態が維持され、かつ各層の間に高い密着性が維持されること、そしてアルミニウムとスズが合金層を形成せず、これらの合金化で純スズが減量されることがないことによる。
【００７４】
実施例にかかる各試料片について、ニッケルの膜厚が上昇するのに伴い、高温放置後の接触抵抗がわずかに上昇する傾向を示しているが、これは、高温放置の際にニッケルと合金化せずに最表面を被覆する純スズ層の厚さが、ニッケル層が厚くなるとともに減少しているため、もしくは最表面での純スズの面積が僅かに減少するためであると考えられる。
【００７５】
なお、上記の検討は、接触荷重５Ｎで計測された接触抵抗の値に基づいてなされたものであるが、全荷重領域にわたり、測定された接触抵抗値は同様の傾向を示した。従って、上記の議論は接触荷重によらず成り立つ。
【００７６】
（まとめ）
以上より、アルミニウム合金母材の表面にニッケル層とスズ層を積層した構造によれば、母材に対するスズ層の密着性が高められるとともに、スズ層とニッケル層の厚さを、高温放置によってニッケル−スズ合金が形成された後にも純スズ層が残されるような値に調節しておくことで、高温放置後も接触抵抗値が低い状態、つまり高い接続信頼性が維持されることが明らかになった。
【００７７】
以上、本発明の実施の形態について詳細に説明したが、本発明は上記実施の形態に何ら限定されるものではなく、本発明の要旨を逸脱しない範囲で種々の改変が可能である。
【符号の説明】
【００７８】
１          母材
２          ニッケル層
３          （純）スズ層
５          ニッケル−スズ合金層
１０        （第一の）コネクタ端子用材料
１０ａ      積層構造
１１        （第二の）コネクタ端子用材料
１１ａ      積層構造
２０        メス型コネクタ端子
２１        弾性接触片
２１ａ      エンボス部
２２        内部対向接触面
【図１】
2014031545.tif 000003
【図２】
2014031545.tif 000004
【図６】
2014031545.tif 000005
【図３】
2014031545.tif 000006
【図４】
2014031545.tif 000007
【図５】
2014031545.tif 000008